FR 2023596 A1 19700821 FR 6938685 A 19691112 La présente invention concerne un procédé pour augmenter localement la rigidité d'un article manufacturé en résine vinylique flexible, en particulier un tube de résine vinylique0 Dans le vaste champ d'application des tuyaux de matière plas tique flexible, en particulier des résines à base de chlorure de polyvinyle, il est souvent necessaire de pouvoir obtenir certaines portions de tuyaux plus flexibles et d'autres moins flexibles; Un problème de ce genre pourrait évidemment être résolu en disposant des tronçons de tuyaux de rigidité différentes en les raccordant ensuite par des moyens appropriés de jonction ou de rac cornement, Il est facile de noter qu'une solution de ce genre est plutôt compliquée et coûteuse et comporte des pertes de temps notables.Pour certaines applications particulières en outre, il est évident que l'article manufacturé se prète d'autant mieux à l'appli cation particulière à laquelle il est destiné qu'il présente moins de raccords ou organes de ce genre. Cette exigence se manifeste fortement, par exemple, dans les appareils cliniques qui comportent des tronçons de tuyaux en matière plastique flexible du type précité. Le principal but de la présente invention est donc de réaliser un procédé capable d'accroStre localement, dans la position voulue, sur la longueur voulue et avec l'intensité voulue, la rigidité d'un tuyau flexible en matière plastique, particulièrement en chlorure de polyvinyle. Un autre but de l'invention consiste à réaliser un procédé permettant cet accroissement de la rigidité, mais en assurant un passage progressif des zones plus rigides à des zones moins rigides du tuyau et inversement0 Selon l'invention, le tronçon du tuyau flexible en matière plastique dont on veut augmenter localement la rigidité est plongé pendant au moins sept heures dans un solvant destiné à extraire le plastifiant utilisé, on traite ensuite le tronçon de tuyau ainsi soumis à l'extraction, au moyen de vapeur d'eau à 1200 C, et on ré pète cet ensemble d'opérations jusqu'à ce que soit atteinte la dure té ou rigidité désirée.Après cela, on procèdera à un séchage en étuve à air chaud pendant une nuite à une température d'au moins 800 C De cette manière il est possible d'obtenir une zone de plus grande rigidité et dureté dans un tuyau de matière plastique, particulièrement en chlorure de polyvinyle, en un point voulu et sur un tronçon de n'importe quelle longueur désirée. I1 y a lieu de noter que la variation de dureté ou rigidité de la zone moins rigide à celle plus rigide du tuyau, et inversement n'est pas du tout brusque, mais est progressive, puisque l'action d'extraction du solvant se produit, une fois que la portion du tuyau à durcir a été immergée dans celui-ci, au delà de la surface de séparation entre la portion de tuyau immergée et la surface libre du liquide solvant, et se produit avec une intensité décroissante au fur et à mesure que l'on s'éloigne de la surface libre du solvant, pour s' annuler complètement sur une courte longueur. Les applications qu'offre le procédé selon la présente invention couvrent un très vaste champ. Dans de nombreux appareils cliniques, ainsi qu'il a déjà été dit, et en outre dans une dans une infinité d'applications : pour en citer une seule, il suffira de citer par exemple un tronçon de tuyau que l'on veut faire terminer par un siphon : évidemment ce dernier doit présenter une certaine rigidité afin de l'appuyer au bord du récipient dans lequel il doit plonger et pour éviter l'écrasement dû à l'inflexion ainsi que 1 'é- crasement dû à la dépression interne. I1 en est de même poupes tronçons de tuyau qui doivent traverser de la maçonnerie, et en général pour toutes les applications dans lesquelles, selon la technique antérieure, on raccordait entre elles des portions de tuyaux ayant des rigidités différentes I1 est évident que l'invention peut parfaitement s'appliquer à toues les matières plastiques contenant des solvants pouvant être extraits : dans le cas du chlorure de polyvinyle, le solvant préféré est le chloroforme et dans le cas d'autres matières plastiques on peut utiliser d'autres solvants capables d'extraire le plastifiant, dont le choix est à la portée des hommes de métier. REVEND CATONS 1) Procédé pour accroître localement la rigidité d'un tuyau en matière plastique flexible, caractérisé par le fait que le tron çon de tuyau dont on veut augmenter la rigidité est immergé pendant au moins sept heures, à la température ambiante, dans un solvant capable d'extraire le plastifiant contenu dans ladite matière plastique, on traite ensuite la portion de tuyau ainsi soumise à extraction avec de la vapeur d'eau à 1200 C et on répète cet ensemble d'opérations jusqu'à l'obtention de la dureté ou rigidité voulue. 9)Procédé selon la revendication 1, caractérisé en ce que la matière plastique flexible est le chlorure de polyvinyle et le solvant du chloroforme. 3) Procédé pour accroître localement la rigidité d'un tuyau en matière plastique flexible, et, en général de tout produit manufacturé en matière plastique, en substance selon ce qui est décrit et revendiqué dans ce qui précède.